ФТОРИРОВАННАЯ СОПОЛИМЕРНАЯ КОМПОЗИЦИЯ

1. Фторированная сополимерная композиция, содержащая:
А
-1
термопластичную смолу А, имеющую напряжение сдвига (τ) более 0,11 МПа при измерении капиллярным реометром со скоростью сдвига 243 с и при 360°С в соответствии с ASTM D3835; и
фторированный эластомер В, диспергированный в термопластичной смоле А и имеющий средний размер дисперсных частиц менее 50 мкм;
-1
при этом отношение вязкости термопластичной смолы А к фторированному эластомеру В больше 0,35 при измерении вязкости капиллярным реометром при скорости сдвига 12,1 с и температуре 360°С в соответствии с ASTM D3835.
2. Фторированная сополимерная композиция по п. 1, где термопластичная смола А представляет собой по меньшей мере одну способную к литью термостойкую термопластичную смолу, выбранную из группы, состоящей из полиарилата, полиэфирсульфона, полиарилсульфона, ароматического полиамида, ароматического полиэфираамида, ароматического полиэфираимида, полифениленсульфида, полиарилэфиркетона, полиамидимида и жидкокристаллического полиэфира.
3. Фторированная сополимерная композиция по п. 1, где фторированный эластомер В содержит звенья, полученные по меньшей мере из одного мономера, выбранного из группы, состоящей из тетрафторэтилена, гексафторпропилена, винилиденфторида и хлортрифторэтилена.
4. Фторированная сополимерная композиция по п. 1, имеющая модуль упругости при изгибе от 1000 до 3700 МПа.
-1
5. Фторированная сополимерная композиция по п. 1, где отношение вязкости термопластичной смолы А к фторированному эластомеру В составляет от 0,35 до 1,7, если вязкость измеряется капиллярным реометром со скоростью сдвига 12,1 с и при 360°С в соответствии с ASTM D3835.
-1
6. Фторированная сополимерная композиция по любому из пп. 1-5, где вязкость фторированного эластомера В превышает 2000 Па⋅с при измерении капиллярным реометром со скоростью сдвига 12,1 с и при 360°С в соответствии с ASTM D3835.
7. Композиция фторированного сополимера, изложенная в любом из пп. 1-5, где фторированный эластомер В выбран из группы, состоящей из сополимера, имеющего звенья, полученные из тетрафторэтилена и пропилена, сополимера, имеющего звенья, полученные из гексафторпропилена и винилиденфторида, и сополимера, имеющего звенья, полученные из тетрафторэтилена и перфтор(алкилвинилового эфира) с перфтор(алкилвиниловым эфиром), представленного следующей формулой (I).
F
CF2=CF(OR) (I),
F
1-8
где R представляет собой линейную или разветвленную перфторалкильную группу С.
8. Композиция фторированного сополимера по любому из пп. 1-5, где фторированный эластомер В представляет собой сополимер, имеющий звенья, полученные из тетрафторэтилена и пропилена.
9. Фторированная сополимерная композиция по любому из пп. 1-5, где термопластичная смола А выбрана из группы, состоящей из полиарилэфиркетона, полиэфирсульфона, полиэфирэфиркетона, ароматического полиэфирамида и полиарилсульфона.
10. Фторированная сополимерная композиция по любому из пп. 1-5, где термопластичная смола А представляет собой полиарилэфиркетон или полиэфирный эфирный кетон.
11. Фторированная сополимерная композиция по любому из пп. 1-5, где отношение массового процента термопластичной смолы А к массовому проценту фторированного эластомера В составляет от 99/1 до 55/45.
12. Фторированная сополимерная композиция по любому из пп. 1-5, имеющая относительное удлинение при растяжении более 120% при измерении в соответствии с ASTM D638-14 при 200°C.
А
-1
13. Фторированная сополимерная композиция по пп.1-5, где термопластичная смола А имеет напряжение сдвига (τ) более 0,2 МПа и отношение вязкости термопластичной смолы А к фторированному эластомеру В больше 1,1 и меньше 1,3, если вязкость измеряется капиллярным реометром при скорости сдвига 12,1 с и при 360°С в соответствии с ASTM D3835.
14. Фторированная сополимерная композиция по любому из пп. 1-5, где фторированный эластомер В, диспергированный в термопластичной смоле А, имеет средний размер дисперсных частиц менее 15 мкм.
15. Фторированная сополимерная композиция по п. 14, где термопластичная смола А представляет собой полиарилэфиркетон, полиэфирэфиркетон или их комбинацию, а фторированный эластомер В представляет собой сополимер, имеющий звенья, полученные из тетрафторэтилена и пропилена.
16. Литое изделие, полученное литьем под давлением прессмассы, содержащий фторированную сополимерную композицию, по любому из пп. 15.
17. Экструдированный продукт, полученный экструзией фторированной сополимерной композиции, как указано в любом из пп. 1-5.
18. Способ получения фторированной сополимерной композиции, включающий:
Смешивание в расплаве (i) термопластичной смолы А с (ii) фторированным эластомером В таким образом, чтобы фторированный эластомер В диспергировался внутри термопластичной смолы А со средним размером дисперсных частиц менее 50 мкм с образованием фторированной сополимерной композиции;
A
-1
при этом термопластичная смола А имеет напряжение сдвига (τ) более 0,11 МПа при измерении капиллярным реометром со скоростью сдвига 243 с и при 360°С в соответствии с ASTM D3835; и
1
при этом отношение вязкости термопластичной смолы А к фторированному эластомеру В больше 0,35 при измерении вязкости капиллярным реометром при скорости сдвига 12,1 с- и температуре 360°С в соответствии с ASTM D3835.
-1
19. Способ по п. 18, где отношение вязкости термопластичной смолы А к фторированному эластомеру В составляет от 0,35 до 1,7 при измерении вязкости капиллярным реометром при скорости сдвига 12,1 с и при 360°С в соответствии с ASTM D3835.